(57)【要約】  従来に比べて黒鉛化に要する時間を大幅に短縮することができる黒心可鍛鋳鉄及びその製造方法を提供する。上記黒心可鍛鋳鉄は、フェライトのマトリクスと、前記マトリクスに含まれる塊状黒鉛とを有し、（i）ビスマスを０．００５０質量％以上、０．１５質量％以下、及びマンガンを０．０２０質量％以上；並びに（ii）アルミニウムを０．００５０質量％以上、１．０質量％以下、及び窒素を０．００５０質量％以上；のうちの少なくとも一方を含み、かつ、前記マトリクスの結晶粒度が金属組織写真と結晶粒度標準図との比較によって数値化される粒度番号で８．０以上、１０．０以下である。
2018180424.tif 000002
【特許請求の範囲】
【請求項１】
フェライトのマトリクスと、前記マトリクスに含まれる塊状黒鉛とを有する黒心可鍛鋳鉄であって、
（i）ビスマスを０．００５０質量％以上、０．１５質量％以下、及びマンガンを０．０２０質量％以上；並びに
（ii）アルミニウムを０．００５０質量％以上、１．０質量％以下、及び窒素を０．００５０質量％以上；
のうちの少なくとも一方を含み、かつ、
前記マトリクスの結晶粒度が金属組織写真と結晶粒度標準図との比較によって数値化される粒度番号で８．０以上、１０．０以下である
黒心可鍛鋳鉄。
【請求項２】
前記塊状黒鉛が前記マトリクスの結晶粒界の位置に分散して存在する請求項１に記載の黒心可鍛鋳鉄。
【請求項３】
前記塊状黒鉛の平均粒子径が１０マイクロメートル以上、４０マイクロメートル以下である、請求項１又は２に記載の黒心可鍛鋳鉄。
【請求項４】
断面積１平方ミリメートルあたりの前記塊状黒鉛の粒子数が２００個以上、１２００個以下である、請求項１乃至３のいずれかに記載の黒心可鍛鋳鉄。
【請求項５】
炭素を２．０質量％以上、３．４質量％以下、ケイ素を０．５質量％以上、２．０質量％以下、及び、残部として鉄及び不可避的不純物を含有する、請求項１乃至４のいずれかに記載の黒心可鍛鋳鉄。
【請求項６】
炭素を２．５質量％以上、３．２質量％以下、ケイ素を１．０質量％以上、１．７質量％以下含有する、請求項５に記載の黒心可鍛鋳鉄。
【請求項７】
更に、ボロンを０質量％超、０．０１０質量％以下含有する請求項５又は６に記載の黒心可鍛鋳鉄。
【請求項８】
炭素を２．０質量％以上、３．４質量％以下、ケイ素を０．５質量％以上、２．０質量％以下、及び
（i）ビスマスを０．００５０質量％以上、０．１５質量％以下、及びマンガンを０．０２０質量％以上；並びに
（ii）アルミニウムを０．００５０質量％以上、１．０質量％以下、及び窒素を０．００５０質量％以上；
のうちの少なくとも一方を含み、
残部として鉄及び不可避的不純物を含有する鋳物を鋳造する工程と、
前記鋳物を２７５℃以上、４２５℃以下の温度で予備加熱する工程と、
前記予備加熱の後、前記鋳物を６８０℃を超える温度で黒鉛化する工程とを有する
黒心可鍛鋳鉄の製造方法。
【請求項９】
前記鋳物は、更にボロンを０質量％超、０．０１０質量％以下含有する請求項８に記載の黒心可鍛鋳鉄の製造方法。
【請求項１０】
前記予備加熱する工程において、前記鋳物を２７５℃以上、４２５℃以下の温度で予備加熱する時間が３０分以上、５時間以下である、請求項８又は９に記載の黒心可鍛鋳鉄の製造方法。
【請求項１１】
前記黒鉛化する工程において、前記鋳物を６８０℃を超える温度で黒鉛化する時間が合計で１時間以上、６時間以下である、請求項８乃至１０のいずれかに記載の黒心可鍛鋳鉄の製造方法。
【請求項１２】
前記黒鉛化する工程は、９００℃を超える温度で加熱する第１段黒鉛化と、開始温度が７２０℃以上、８００℃以下であり、かつ完了温度が６８０℃以上、７２０℃以下である第２段黒鉛化とを含む請求項８乃至１１のいずれかに記載の黒心可鍛鋳鉄の製造方法。
【発明の詳細な説明】
【技術分野】
【０００１】
この発明は、黒心可鍛鋳鉄及びその製造方法に関する。
【背景技術】
【０００２】
鋳鉄は、炭素の存在形態によって、片状黒鉛鋳鉄、球状黒鉛鋳鉄及び可鍛鋳鉄などに分類することができる。可鍛鋳鉄はさらに、白心可鍛鋳鉄、黒心可鍛鋳鉄及びパーライト可鍛鋳鉄などに分類することができる。【０００３】
本発明の対象である黒心可鍛鋳鉄は、マレアブル鋳鉄とも呼ばれ、フェライトでなるマトリクス中に黒鉛が分散して存在する形態を有する。黒心可鍛鋳鉄は、片状黒鉛鋳鉄と比べて機械的強度に優れ、マトリクスがフェライトであることから靱性にも優れている。このため、黒心可鍛鋳鉄は、機械的強度が必要とされる自動車部品や管継手などを構成する材料として広く使用されている。【０００４】
片状黒鉛鋳鉄及び球状黒鉛鋳鉄では、鋳造後の冷却過程で片状又は球状の黒鉛（グラファイト）が析出する。これに対し、黒心可鍛鋳鉄では、鋳造、冷却後の鋳物中の炭素は鉄との化合物であるセメンタイト（Ｆｅ３Ｃ）の形態で存在している。その後、鋳物を７２０℃以上の温度に加熱、保持することによって、セメンタイトが分解されて黒鉛が析出する。本明細書において、熱処理によって黒鉛を析出させる工程を以下「黒鉛化」という。【０００５】
黒心可鍛鋳鉄の黒鉛化には極めて長い時間を要する。黒鉛化には、オーステナイト中に遊離したセメンタイトを９００℃以上の温度で分解する第１段黒鉛化と、第１段黒鉛化の後に実施され、パーライト中のセメンタイトを７２０℃前後の温度で分解する第２段黒鉛化とがある。第１段黒鉛化及び第２段黒鉛化のいずれも、マトリクス中の炭素の拡散と黒鉛の析出過程を伴うため、数時間から数十時間を要するのが一般的である。この長時間の黒鉛化は、黒心可鍛鋳鉄の製造コストを増大させる原因となる。【０００６】
黒鉛化に要する時間を短縮する目的で、従来からさまざまな方法が検討されている。第１の方法は、黒心可鍛鋳鉄の成分を調整したり新たな添加元素を加えたりすることによって、黒鉛化に要する時間を短縮する方法である。例えば、特許文献１には、黒鉛化を促進する元素であるケイ素の含有量を通常の量よりも多くなるように調整すると共に、鋳造前の溶湯にミッシュメタルを添加する黒心可鍛鋳鉄の製造方法が記載されている。この製造方法によれば、ミッシュメタルの添加によって鋳造直後の冷却過程における片状黒鉛の生成が防止されると共に、第１段黒鉛化を２時間、第２段黒鉛化を４時間に短縮できる。【０００７】
第２の方法は、黒鉛化を行う前に、黒鉛化に要する温度よりも低い温度で熱処理を行う方法である。例えば、特許文献２には、１００℃から４００℃の低い温度範囲で少なくとも１０時間の熱処理を行うことによって、黒鉛化に要する時間を従来よりも短縮できることが記載されている。また、特許文献３には、第２の方法によって第１段黒鉛化及び第２段黒鉛化に要する時間を短縮できることや、黒鉛化を行った後の黒鉛の粒子径が従来よりも小さくなり、かつ、粒子数が増えることが記載されている。
【先行技術文献】
【特許文献】
【０００８】
【特許文献１】特公昭４６−１７４２１号公報
【特許文献２】米国特許第２２２７２１７号明細書
【特許文献３】米国特許第２２６０９９８号明細書
【非特許文献】
【０００９】
【非特許文献１】「鋼−結晶粒度の顕微鏡試験方法」、日本工業規格  ＪＩＳ  Ｇ  ０５５１、一般財団法人日本規格協会、２０１３年１月２１日改正
【発明の概要】
【発明が解決しようとする課題】
【００１０】
上記の第１の方法では、黒鉛化を促進するケイ素の含有量を増やしているので、鋳型の形状や鋳造直後の冷却速度その他の冷却条件によっては、鋳造時及びその後の冷却過程において「モットル」と呼ばれる片状黒鉛を生成しやすくなる。鋳造時に生成したモットルはその後の熱処理によって消失することはなく、黒心可鍛鋳鉄の機械的強度を低下させる原因となる。このため、第１の方法には、工業的な規模で実施するにはリスクが大きいという課題がある。【００１１】
上記の第２の方法では、黒鉛化に要する温度よりも低い温度で行う熱処理に要する時間が８時間から１０時間程度と長い。このため、新たに行う熱処理と、従来からの黒鉛化とを合せた合計の熱処理時間は必ずしも短くならない。したがって、熱処理に要する製造コストを大きく削減することができないという課題があることから、第２の方法も広く普及するには至っていない。【００１２】
本発明は、上記の諸課題に鑑みてなされたものであり、黒心可鍛鋳鉄の黒鉛化に要する合計の熱処理時間を大幅に短縮することができると共に、鋳造時にモットルが生成される危険性がなく、安定した操業を行うことができる黒心可鍛鋳鉄及びその製造方法を提供することを目的としている。
【課題を解決するための手段】
【００１３】
本発明は、第１の実施形態において、フェライトのマトリクスと、マトリクスに含まれる塊状黒鉛とを有する黒心可鍛鋳鉄であって、
（i）ビスマスを０．００５０質量％以上、０．１５質量％以下、及びマンガンを０．０２０質量％以上；並びに
（ii）アルミニウムを０．００５０質量％以上、１．０質量％以下、及び窒素を０．００５０質量％以上；
のうちの少なくとも一方を含み、かつ、
前記マトリクスの結晶粒度が金属組織写真と結晶粒度標準図との比較によって数値化される粒度番号で８．０以上、１０．０以下である黒心可鍛鋳鉄の発明である。上記の通りビスマスとマンガンを所定量含有するか、又はアルミニウムと窒素を所定量含有した場合には、塊状黒鉛がマトリクスの結晶粒界の位置に分散して存在しやすくなり、マトリクスの結晶粒度が粒度番号で８．０以上、１０．０以下である金属組織が形成されやすい。【００１４】
好ましい実施の形態において、本発明に係る黒心可鍛鋳鉄では、前記塊状黒鉛が前記マトリクスの結晶粒界の位置に分散して存在する。前記マトリクスの結晶粒界の位置に塊状黒鉛が分散して存在することによって、マトリクスの結晶粒界の移動と粒成長が妨げられるので、マトリクスの結晶粒径を従来の黒心可鍛鋳鉄に比べて微細化することができる。黒鉛化の工程における炭素原子の拡散による移動距離は、最長でも、マトリクスの結晶粒の中心から結晶粒界の位置までの長さである。その結果、黒鉛化に要する熱処理時間を例えば３時間以下に短縮することができる。【００１５】
好ましい実施の形態において、本発明に係る黒心可鍛鋳鉄は、前記塊状黒鉛の平均粒子径が１０マイクロメートル以上、４０マイクロメートル以下である。また好ましい実施の形態において、本発明に係る黒心可鍛鋳鉄は、断面積１平方ミリメートルあたりの前記塊状黒鉛の粒子数が２００個以上、１２００個以下である。【００１６】
好ましい実施の形態において、本発明に係る黒心可鍛鋳鉄は、炭素を２．０質量％以上、３．４質量％以下、ケイ素を０．５質量％以上、２．０質量％以下、及び残部として鉄及び不可避的不純物を含有する。より好ましい実施の形態において、炭素を２．５質量％以上、３．２質量％以下、ケイ素を１．０質量％以上、１．７質量％以下含有する。【００１７】
好ましい実施の形態において、本発明に係る黒心可鍛鋳鉄は、更に、ボロンを０質量％超、０．０１０質量％以下含有する。【００１８】
本発明は、第２の実施形態において、
炭素を２．０質量％以上、３．４質量％以下、ケイ素を０．５質量％以上、２．０質量％以下、及び
（i）ビスマスを０．００５０質量％以上、０．１５質量％以下、及びマンガンを０．０２０質量％以上；並びに
（ii）アルミニウムを０．００５０質量％以上、１．０質量％以下、及び窒素を０．００５０質量％以上；のうちの少なくとも一方を含み、
残部として鉄及び不可避的不純物を含有する鋳物を鋳造する工程と、前記鋳物を２７５℃以上、４２５℃以下の温度で予備加熱する工程と、前記予備加熱の後、前記鋳物を６８０℃を超える温度で黒鉛化する工程とを有する黒心可鍛鋳鉄の製造方法の発明である。【００１９】
好ましい実施の形態において、本発明に係る黒心可鍛鋳鉄の製造方法は、前記鋳物が、更にボロンを０質量％超、０．０１０質量％以下含有する。【００２０】
好ましい実施の形態において、本発明に係る黒心可鍛鋳鉄の製造方法は、前記予備加熱する工程において、前記鋳物を２７５℃以上、４２５℃以下の温度で予備加熱する時間が３０分以上、５時間以下である。【００２１】
好ましい実施の形態において、本発明に係る黒心可鍛鋳鉄の製造方法は、前記黒鉛化する工程において、前記鋳物を６８０℃を超える温度で黒鉛化する時間が合計で１時間以上、６時間以下である。【００２２】
好ましい実施の形態において、本発明に係る黒心可鍛鋳鉄の製造方法は、前記黒鉛化する工程が、９００℃を超える温度で加熱する第１段黒鉛化と、開始温度が７２０℃以上、８００℃以下であり、かつ完了温度が６８０℃以上、７２０℃以下である第２段黒鉛化とを含む。
【発明の効果】
【００２３】
本発明に係る黒心可鍛鋳鉄及びその製造方法によれば、鋳造の工程においてモットルを生成することなく、黒鉛化の工程において黒鉛の拡散による移動距離を短くすることができる。その結果、予備加熱と黒鉛化を合せた合計の熱処理時間を大幅に短縮することができるので、熱処理に要する製造コストを大きく削減することができる。また、マトリクスの結晶粒の微細化により機械的強度が向上する。
【図面の簡単な説明】
【００２４】
【図１】本発明の実施例の鋳物の金属組織写真である。
【図２】比較例の鋳物の金属組織写真である。
【図３】比較例の鋳物の金属組織写真である。
【発明を実施するための形態】
【００２５】
本発明を実施するための形態につき、図及び表を参照しながら以下に詳細に説明する。なお、ここに記載された実施の形態はあくまで例示にすぎず、本発明を実施するための形態はここに記載された形態に限定されない。
【００２６】
＜金属組織＞
本発明に係る黒心可鍛鋳鉄の金属組織について説明する。
【００２７】
本発明の第１の実施形態において、黒心可鍛鋳鉄はフェライトのマトリクスを有する。本明細書において「フェライト」とは、鉄−炭素系平衡状態図におけるα相をいう。また、本明細書において「マトリクス」とは、黒鉛を除く残域組織であって、合金に含まれる相のうち合金の体積（断面観察においては面積）の大部分を占める主相あるいは母相をいう。具体的には、例えば後記する図１の様な顕微鏡写真を観察したときに、全組織に占めるフェライトが面積比で８０％以上であるような場合には、フェライトは、合金の大部分を占める主相あるいは母相であるといえ、本発明におけるマトリクスに該当する。黒鉛化が完了した後のマトリクスは、炭素をほとんど固溶しないフェライトで構成される。よって、本発明に係る黒心可鍛鋳鉄は、従来の黒心可鍛鋳鉄と同様靱性に優れている。
【００２８】
本発明に係る黒心可鍛鋳鉄は、マトリクスに含まれる塊状黒鉛を有する。本明細書において「塊状黒鉛」とは、黒鉛でなる析出相であって、複数の粒状黒鉛が互いに凝集して塊状の集合体を形成した形態を有する析出相をいう。塊状黒鉛は、フェライトのマトリクスに包囲された形で含まれている。
【００２９】
本発明に係る黒心可鍛鋳鉄は、マトリクスの結晶粒度が金属組織写真と結晶粒度標準図との比較によって数値化される粒度番号で８．０以上、１０．０以下である。本明細書において「結晶粒度標準図」とは、さまざまな結晶粒度を有する金属組織の結晶粒界を線図で表した一組の図面をいう。結晶粒度標準図の具体例は、非特許文献１に規定する「鋼−結晶粒度の顕微鏡試験方法」（日本工業規格  ＪＩＳ  Ｇ  ０５５１、一般財団法人日本規格協会、２０１３年１月２１日改正）の「附属書Ｂ（規定）結晶粒度の測定−結晶粒度標準図」に示されている。上記ＪＩＳに記載の鋼−結晶粒度の顕微鏡試験方法は、「ISO 643:2012 鋼−結晶粒度の顕微鏡試験方法（Steels-Micrographic determination of the apparent grain size）」、（スイス）、第３版、国際標準化機構（International Organization for Standardization）、2012年、と実質的に同じである。
【００３０】
本明細書において「粒度番号」とは、断面積１平方ミリメートル当たりの平均結晶粒数ｍを用いて、次の数式で計算されるＧの値をいう。例えば、ｍが１６の場合、粒度番号Ｇは１となる。粒度番号が小さいほど結晶粒度は粗くなり、逆に粒度番号が大きいほど結晶粒度は細かくなる。
【００３１】
【数１】
2018180424.tif 000003
【００３２】
金属組織写真と結晶粒度標準図との比較は、黒心可鍛鋳鉄の金属組織を示す顕微鏡写真と、これと同じ倍率で表示された結晶粒度標準図とを対比し、顕微鏡写真が示す結晶粒度と最も近い結晶粒度を有する結晶粒度標準図の粒度番号を目視で特定することによって行う。比較に際しては、顕微鏡写真に含まれる塊状黒鉛の部分は無視し、フェライトのマトリクスの結晶粒界のサイズのみに着目して結晶粒度標準図との対比を行う。
【００３３】
本明細書において「金属組織写真」とは、金属組織を紙に印刷した顕微鏡写真に限られず、金属顕微鏡に設置されたＣＣＤカメラを使って得られた画像データ等であってもよい。
【００３４】
上記のマトリクスの結晶粒度は、本発明に係る黒心可鍛鋳鉄に固有のものである。従来技術において、このような金属組織の特徴を有する黒心可鍛鋳鉄を生産できる技術は確立されていなかった。
【００３５】
従来技術に係る黒心可鍛鋳鉄において、塊状黒鉛は必ずしもマトリクスの結晶粒界の位置に存在せず、マトリクスの結晶粒界から離れた中心付近の位置に存在したり、あるいはマトリクスの複数の結晶粒界にまたがって存在したりすることがしばしばあった。また、マトリクスの結晶粒度は粒度番号で７．５以下であることがしばしばあった。このような金属組織である場合、炭素原子は、黒鉛化の工程において塊状黒鉛として析出するまでに、マトリクスを拡散によって長い距離だけ移動しなければならず、場合によっては、マトリクスの複数の結晶粒に跨って移動しなければならなかった。したがって、黒鉛化の工程が完了するまでに数時間から数十時間という長い時間を要していた。
【００３６】
一方、本発明に係る黒心可鍛鋳鉄では、最終製品、すなわち黒鉛化が完了した後のマトリクスの結晶粒度が粒度番号で８．０以上であり、マトリクスの結晶粒が従来の黒心可鍛鋳鉄に比べて微細である。このような金属組織を有する黒心可鍛鋳鉄では、該黒心可鍛鋳鉄の製造工程において、炭素原子は、最長でも、微細化されたマトリクスの結晶粒の中心から結晶粒界の位置までの長さだけ拡散により移動することによって、結晶粒界の位置に到達し、そこで黒鉛として析出することができる。
【００３７】
また、マトリクスの結晶粒界における炭素原子の拡散速度は、結晶粒内における炭素原子の拡散速度に比べて速い。本発明に係る黒心可鍛鋳鉄は、該黒心可鍛鋳鉄の製造工程において、マトリクスの結晶粒界の位置に存在する塊状黒鉛の析出と成長に必要な炭素原子の供給を、マトリクスの結晶粒界を経由して高速で行うことができる。このようにして、炭素原子の拡散による移動距離を短くし、かつ結晶粒界を拡散経路として利用可能とすることによって、本発明に係る黒心可鍛鋳鉄は、従来技術に比べて黒鉛化に要する時間を大幅に短縮することができる。
【００３８】
マトリクスの結晶粒度が粒度番号で８．０以上のときは、黒鉛が析出するまでの炭素原子の拡散による移動距離が短くてすむので、黒鉛化時間を短縮する効果が得られる。マトリクスの結晶粒度は細かければ細かいほどよく、粒度番号の上限はない。しかし、本発明に係る黒心可鍛鋳鉄において形成することができるマトリクスの結晶粒度の粒度番号は、どんなに大きくても１０．０を超えることはない。よって、本発明におけるマトリクスの結晶粒度は粒度番号で８．０以上、１０．０以下とする。前記粒度番号は、好ましくは８．５以上である。
【００３９】
好ましい実施の形態において、本発明に係る黒心可鍛鋳鉄は、塊状黒鉛がマトリクスの結晶粒界の位置に存在する。本明細書において「塊状黒鉛がマトリクスの結晶粒界の位置に存在する」とは、最終製品としての黒心可鍛鋳鉄の金属組織において、塊状黒鉛が、マトリクスの２つのフェライト結晶粒の間の結晶粒界の位置に存在するか、又は３つのフェライト結晶粒の粒界三重点の位置に存在するか、これらのいずれかの位置に存在することをいう。塊状黒鉛がマトリクスの複数の結晶粒界にまたがって存在することはほとんどない。塊状黒鉛は、その大多数がマトリクスの結晶粒界の位置に存在していればよい。例えば後記する図１の様な顕微鏡写真を観察したときに、写真中の塊状黒鉛の全面積のうちの７０面積％以上が、上述したマトリクスの結晶粒界の位置に存在していることが好ましい。上記結晶粒界の位置に存在する塊状黒鉛の割合は、より好ましくは８０面積％以上、更に好ましくは９０面積％以上、最も好ましくは１００面積％である。少数の塊状黒鉛がマトリクスの結晶粒界から離れたマトリクスの結晶粒の中心付近の位置に存在したり、あるいは少数の塊状黒鉛がマトリクスの４つ以上の結晶粒界にまたがって存在したりすることは、本発明において許容される。
【００４０】
また、本明細書において「塊状黒鉛が分散して存在する」とは、塊状黒鉛が、マトリクスの一部の結晶粒の位置に偏って存在するのでなく、マトリクスの多くの結晶粒の位置に万遍なく存在することをいう。言い換えれば、マトリクスの多くの結晶粒において、その結晶粒と周囲の結晶粒との間の結晶粒界の位置に塊状黒鉛が存在することをいう。結晶粒界の位置に塊状黒鉛が存在しない結晶粒は少数である。塊状黒鉛は、マトリクスの多くの結晶粒に存在していればよい。少数の結晶粒において、塊状黒鉛が存在しなかったり、存在したとしてもその位置が結晶粒界ではなく結晶粒の中心付近の位置であったりすることは、本発明において許容される。
【００４１】
マトリクスの結晶粒界の位置に析出物が存在すると、マトリクスとその析出物との間には異相粒界が形成される。一般に、異相粒界の粒界エネルギーは、同一の相の間の結晶粒界の粒界エネルギーに比べて小さい。マトリクスの小さな結晶粒が大きな結晶粒と一体化して粒成長を起こすような場合、結晶粒界の移動が必要となる。しかし、結晶粒界が析出物の位置から離れて移動するためには、異相粒界に代わる新たな結晶粒界を形成しなければならず、析出物が存在しない場合に比べて粒界の移動により多くのエネルギーが必要となる。このため、結晶粒界は移動せずに析出物の位置に固定され、粒成長が妨げられる。このような効果は、析出物による結晶粒界の「ピン止め効果」と呼ばれることがある。
【００４２】
本発明に係る黒心可鍛鋳鉄において、マトリクスの結晶粒界の位置に塊状黒鉛が存在する場合には、黒鉛化の工程におけるマトリクスの粒成長がピン止め効果によって妨げられる。また、塊状黒鉛がマトリクスの結晶粒界の位置に分散して存在する場合には、ピン止め効果はほとんど全ての結晶粒について起こる。その結果として、本発明に係る黒心可鍛鋳鉄に固有のマトリクスの結晶粒度を有する金属組織が形成されやすくなる傾向がある。
【００４３】
好ましい実施の形態において、本発明に係る黒心可鍛鋳鉄は、塊状黒鉛の平均粒子径が１０マイクロメートル以上、４０マイクロメートル以下である。塊状黒鉛の平均粒子径が１０マイクロメートル以上のときは、塊状黒鉛の数が多くなりすぎず、マトリクスの結晶粒界の位置に分散して存在しやすくなる傾向がある。塊状黒鉛の平均粒子径が４０マイクロメートル以下のときは、塊状黒鉛の数が少なくなりすぎず、塊状黒鉛の成長に必要な炭素の拡散距離があまり長くならないので、黒鉛化に要する時間を短縮しやすくなる傾向がある。よって、本発明に係る黒心可鍛鋳鉄は、塊状黒鉛の平均粒子径が１０マイクロメートル以上、４０マイクロメートル以下とすることが好ましい。塊状黒鉛の平均粒子径は、より好ましくは１２．０マイクロメートル以上、更に好ましくは１５．０マイクロメートル以上であり、より好ましくは１９．０マイクロメートル以下、更に好ましくは１８．５マイクロメートル以下、より更に好ましくは１８．０マイクロメートル以下である。
【００４４】
好ましい実施の形態において、本発明に係る黒心可鍛鋳鉄は、断面積１平方ミリメートルあたりの塊状黒鉛の粒子数が２００個以上、１２００個以下である。本発明に係る黒心可鍛鋳鉄に最終的に含まれる黒鉛の体積はほぼ一定なので、塊状黒鉛の平均粒子径が大きいほど粒子数は少なくなり、平均粒子径が小さいほど粒子数は多くなる。塊状黒鉛の粒子数が２００個以上のときは、塊状黒鉛の成長に必要な炭素の拡散距離が短くなり、黒鉛化に要する時間を短縮しやすくなる傾向がある。塊状黒鉛の粒子数は多ければ多いほどよく、粒子数の上限はない。しかし、本発明の好ましい実施の形態において形成することができる断面積１平方ミリメートルあたりの塊状黒鉛の粒子数は、どんなに多くても１２００個を超えることはない。よって、断面積１平方ミリメートルあたりの塊状黒鉛の粒子数は２００個以上、１２００個以下とすることが好ましい。断面積１平方ミリメートルあたりの塊状黒鉛の粒子数は、より好ましくは３００個以上、更に好ましくは５００個以上であり、また、１０００個以下であってもよい。
【００４５】
塊状黒鉛の平均粒子径及び断面積１平方ミリメートルあたりの粒子数は、後記する実施例に記載の通り、粒度番号の特定に用いた黒心可鍛鋳鉄の金属組織を示す顕微鏡写真と同じ顕微鏡写真を用いて、スキャナ又はＣＣＤカメラ等を用いて顕微鏡写真の画像をデータ化し、コンピュータ画像解析によって測定する。
【００４６】
なお、本発明に係る黒心可鍛鋳鉄に関する上記の説明で述べた粒度番号、平均結晶粒径及び粒子数は、いずれも黒鉛化の工程が完了した後の黒心可鍛鋳鉄の金属組織について測定された数値であることに留意すべきである。本発明における結晶粒成長の抑制や黒鉛化に要する時間の短縮などの作用、効果は、主として黒鉛化の工程が進行している途中段階で発現されるものである。しかし、そのような工程の途中段階での金属組織を数値的に評価することは困難である。そこで、便宜上、黒鉛化の工程が完了した後の金属組織における数値で代用する。
【００４７】
＜合金組成＞
本発明に係る黒心可鍛鋳鉄の合金組成について説明する。なお、本明細書において、各元素の含有量はすべて質量百分率を意味する質量％で表示する。
【００４８】
好ましい実施の形態において、本発明に係る黒心可鍛鋳鉄は、炭素を２．０質量％以上、３．４質量％以下含有する。炭素の含有量が２．０質量％以上のときは、黒心可鍛鋳鉄の鋳造に使用する溶湯の融点が１４００℃以下となるので、溶湯を製造するために原料を高温まで加熱する必要がなく、大規模な溶解設備が不要となる傾向がある。それと同時に溶湯の粘度も低くなるので、溶湯が流れやすくなり、鋳造用鋳型に溶湯を容易に注湯できる傾向がある。炭素の含有量が３．４質量％以下のときは、鋳造時及びその後の冷却過程においてモットルを生成しにくい傾向がある。よって、炭素の含有量は２．０質量％以上、３．４質量％以下とすることが好ましい。より好ましい炭素の含有量は２．５質量％以上、３．２質量％以下である。
【００４９】
好ましい実施の形態において、本発明に係る黒心可鍛鋳鉄は、ケイ素を０．５質量％以上、２．０質量％以下含有する。ケイ素の含有量が０．５質量％以上のときは、ケイ素による黒鉛化の促進の効果が得られ、短時間で黒鉛化を完了しやすい傾向がある。ケイ素の含有量が２．０質量％以下のときは、ケイ素による黒鉛化の促進の効果が過剰とならず、鋳造時及びその後の冷却過程においてモットルを生成しにくい傾向がある。よって、ケイ素の含有量は０．５質量％以上、２．０質量％以下とすることが好ましい。より好ましいケイ素の含有量は１．０質量％以上、１．７質量％以下である。
【００５０】
本発明に係る黒心可鍛鋳鉄は、
（i）ビスマスを０．００５０質量％以上、０．１５質量％以下、及びマンガンを０．０２０質量％以上；並びに
（ii）アルミニウムを０．００５０質量％以上、１．０質量％以下、及び窒素を０．００５０質量％以上；
のうちの少なくとも一方を含む。すなわち、本発明に係る黒心可鍛鋳鉄は、上記（i）及び（ii）のうちの少なくとも一方を含み、場合によっては上記（i）及び（ii）の両方を含んでもよい。
【００５１】
上記の通りビスマスとマンガン、アルミニウムと窒素の少なくとも一方の組み合わせを含有させることにより、結晶粒の微細化を図ることができる。ビスマスとマンガンを含有させる場合は、ビスマスを０．００５０質量％以上と、マンガンを０．０２０質量％以上含有させる。ビスマスの含有量は、好ましくは０．００６０質量％以上、より好ましくは０．００７０質量％以上、更に好ましくは０．００８０質量％以上であり、マンガンの含有量は、好ましくは０．１０質量％以上である。一方、ビスマスの含有量が多すぎると、モットルが生じる場合がある。よって、ビスマスの含有量は０．１５質量％以下、好ましくは０．１０質量％以下、より好ましくは０．０５０質量％以下、更に好ましくは０．０２０質量％以下である。
【００５２】
好ましい実施の形態において、本発明に係る黒心可鍛鋳鉄は、マンガンの含有量を０．５０質量％以下としてもよい。マンガンの含有量が０．５０質量％以下のときは、焼鈍を行った後のフェライトでなるマトリックスにパーライトが残存して靱性が低下することを未然に防止したり、黒鉛化が阻害されたりすることが未然に防止される傾向がある。よって、マンガンの含有量は０．５０質量％以下が好ましい。マンガンは、硫黄と結合して硫化マンガンを形成すると黒鉛化に影響しないので、溶湯中のマンガンと硫黄とのバランスをとることにより黒鉛化への影響を抑制することができる。キュポラを用いて原料を溶解する場合、燃料のコークスから硫黄が供給される。マンガンの含有量は、より好ましくは０．３５質量％以下、更に好ましくは０．３０質量％以下である。
【００５３】
また、アルミニウムと窒素を含有させる場合は、アルミニウムを０．００５０質量％以上と、窒素を０．００５０質量％以上含有させる。アルミニウムの含有量は、好ましくは０．００６０質量％以上であり、より好ましくは０．００６５質量％以上である。窒素の含有量は、好ましくは０．００６０質量％以上、より好ましくは０．００７０質量％以上、更に好ましくは０．００８０質量％以上である。一方、アルミニウムの含有量が多すぎると、モットルが生じる場合がある。よって、アルミニウムの含有量は１．０質量％以下、好ましくは０．１０質量％以下、より好ましくは０．０５０質量％以下、更に好ましくは０．０２０質量％以下である。また、窒素の含有量が多すぎると、黒鉛化を阻害するため、好ましくは０．０１５質量％以下、より好ましくは０．０１０質量％以下である。アルミニウムと窒素は、いずれか一方が過剰に含まれている場合、過剰なアルミニウム又は窒素は結晶粒の微細化にあまり寄与しない。窒化アルミニウムを効率よく生成させるためには、アルミニウムの含有量（質量％）が窒素の含有量（質量％）のおよそ２倍であることが好ましい。
【００５４】
上記ビスマスとマンガン、及びアルミニウムと窒素の組み合わせのうち、結晶粒微細化の効果を安定して得る観点からは、上記アルミニウムと窒素を含有させることが好ましい。
【００５５】
好ましい実施の形態において、本発明に係る黒心可鍛鋳鉄は、ビスマス及びアルミニウムからなる元素群から選択される１又は２の元素を合計で０．００５０質量％以上、１．０質量％以下含有してもよい。
【００５６】
本発明に係る黒心可鍛鋳鉄では、炭素やケイ素などの黒鉛化を促進する元素の含有量を増やすことをしない。また、ビスマス及びアルミニウムの含有量の上限を設定している。その結果、鋳造時及びその後の冷却過程におけるモットルの生成が抑制され、不良品の発生の少ない安定した操業を行うことができる傾向がある。
【００５７】
本発明に係る黒心可鍛鋳鉄において、上述の通り、ビスマスとマンガン、及び／又は、アルミニウムと窒素を所定量含有した場合は、そうでない場合に比べて、粒度番号で８．０以上、１０．０以下の結晶粒が微細な金属組織を容易に形成することができる傾向がある。その理由は明らかではないが、おそらくこれらの特定の元素が添加されることによって、黒鉛の析出が促進され、そのことが原因となって、フェライトのマトリクスの結晶粒度が粒度番号で８．０以上、１０．０以下である金属組織が形成されるものと推測される。このような金属組織形成のメカニズムは、詳細には、次の通り考えられる。
【００５８】
これまでに得られた比較実験の結果から、黒心可鍛鋳鉄に含まれる微量元素のうち、（i）ビスマスとマンガンを多く含む場合と、（ii）アルミニウムと窒素を多く含む場合に、マトリクスの結晶粒度が顕著に微細化し、ボロンの含有量は結晶粒度にあまり影響しないことを見出した。また、微量元素ではないが、炭素及びケイ素の含有量もマトリクスの結晶粒度にあまり影響しないことを見出した。上記（i）及び（ii）の場合において、マトリクスの結晶粒度が微細になる理由として、以下のメカニズムが考えられる。なお、以下のメカニズムは、得られた実験結果をもとに本発明者らが推測したものであり、本願発明の技術的範囲を限定するものではない。
【００５９】
まず、上記（ii）の通りアルミニウムと窒素を多く含む場合には、予備加熱において微細な窒化アルミニウム（ＡｌＮ）が分散して析出し、その後の黒鉛化においてこの窒化アルミニウムの微細結晶を核として、窒化アルミニウムと同じ六方晶の黒鉛が微細に析出するのではないかと推測される。
【００６０】
鉄鋼材料では、窒化アルミニウムの析出による二次再結晶の抑制効果が知られている。また、窒化アルミニウムの析出速度は再結晶の速度に比べて温度依存性が少ないことが知られている。このため、比較的低温で温度を保持したときは、再結晶が起こる前に窒化アルミニウムを析出させることができる。一方、昇温速度が速いときは、窒化アルミニウムが析出する前に再結晶が起こって結晶粒が粗大化する。これと同様に、黒心可鍛鋳鉄の黒鉛化においても、低温の予備加熱で窒化アルミニウムが析出することが、本発明におけるマトリクスの結晶粒度の微細化と関係していると考えられる。本発明者らは、一旦予備加熱温度以上に昇温した鋳鉄を予備加熱しても微細化が起きないことを、別途実験で確認しており、この実験結果は上記推測と整合する。
【００６１】
また本発明者らは、アルミニウム及び窒素と共にチタンを添加した試験で、マトリクスの微細化が見られなかったことを別途確認している。この試験でマトリクスが微細化しなかった理由は、窒化アルミニウムよりも安定な窒化チタンが優先的に形成された結果、窒化アルミニウムを形成するための窒素が不足して窒化アルミニウムが形成されなかったためであると推測される。
【００６２】
次に、上記（i）の通りビスマスとマンガンを多く含む場合には、予備加熱温度においてビスマスとマンガンの六方晶金属間化合物が黒鉛の生成核となることが推測される。マンガンは、例えばキュポラで溶解する場合には、鋳鉄中に通常存在する微量元素である。本発明者らは、５００℃以上の予備加熱では本発明の効果が得られないことを別途実験で確認しており、この実験結果は、マンガンビスマスが約５００℃で分解することと整合する。
【００６３】
なお、上記のビスマス及びアルミニウムの代わりに、例えば、ビスマスと似た性質を有するテルルやアンチモンなどの元素を使用することが考えられる。しかし、これらの元素は人体に対する毒性の疑いがあることが知られている。したがって、本発明におけるビスマス及びアルミニウムの代わりにこれらの元素を添加することはなく、不可避的不純物として含まれる場合であっても、下記に示す不可避的不純物の合計含有量の範囲内に抑えられる。
【００６４】
本発明に係る黒心可鍛鋳鉄は、更にボロンを０質量％超、０．０１０質量％以下含有していてもよい。本明細書において、ある元素の含有量が「０質量％を超える」とは、その元素が通常の分析手段によって検出することができる最少の量（例えば０．００１質量％など。）以上含まれることを意味する。ボロンを含有させることによって、黒鉛化時間をより短くすることが可能となる。該効果を発揮させるには、ボロンの含有量を、好ましくは０．００２５質量％以上、より好ましくは０．００３０質量％以上とする。一方、ボロンの含有量が高すぎると、伸びが低下するといった不具合が生じるため、ボロンの含有量は０．０１０質量％以下であることが好ましい。
【００６５】
本発明に係る黒心可鍛鋳鉄は、上記の元素のほかに、残部として鉄及び不可避的不純物を含有する。鉄は黒心可鍛鋳鉄の主要元素である。不可避的不純物とは、もともと原料に含まれていた例えばクロム、硫黄、酸素、窒素などの微量金属元素や、製造工程において炉壁から混入する酸化物などの化合物及び溶湯と雰囲気ガスとの反応によって生成される酸化物などの化合物をいう。これらの不可避的不純物は、黒心可鍛鋳鉄に合計で１．０質量％以下含有されていても、その性質を大きく変えることはない。好ましい不可避的不純物の合計の含有量は０．５質量％以下である。
【００６６】
＜製造方法＞
本発明に係る黒心可鍛鋳鉄の製造方法について説明する。
【００６７】
本発明の第２の実施形態において、黒心可鍛鋳鉄の製造方法は、炭素を２．０質量％以上、３．４質量％以下、ケイ素を０．５質量％以上、２．０質量％以下、及び
（i）ビスマスを０．００５０質量％以上、０．１５質量％以下、及びマンガンを０．０２０質量％以上；並びに
（ii）アルミニウムを０．００５０質量％以上、１．０質量％以下、及び窒素を０．００５０質量％以上；
のうちの少なくとも一方を含み、
残部として鉄及び不可避的不純物を含有する鋳物を鋳造する工程を有する。ここに規定された各元素の含有量は、本発明に係る黒心可鍛鋳鉄の場合と同様に、鋳造、予備加熱及び黒鉛化の工程を経た最終製品に含まれる含有量を表している。各元素の組成範囲を限定した理由については既に述べたので、ここでは説明を省略する。
【００６８】
上述したビスマス、マンガン、アルミニウム、窒素、炭素、ケイ素、ボロンの含有量は、金属や化合物の形態のものを添加して調製する他、鋼くずの使用や鋳鉄の再利用など、既に上記元素が含まれている原料を用いて調整することができる。よって、鋳物の鋳造に使用する原料は、炭素、ケイ素、ビスマス、アルミニウム、マンガン及び鉄の単体を使用してもよいし、炭素、ケイ素及びアルミニウムについてはそれぞれの元素と鉄との合金などを使用してもよい。上記ビスマス等の酸化物、窒化物、炭化物、ホウ化物、又はこれらの複合化合物などの化合物を使用してもよい。鉄の原料には、上述した鋼くずなどを使用することができる。また上述した鋳鉄の再利用もできる。鉄の原料に鋼くずなどを使用する場合に、炭素及びケイ素については一般の鋼材に既に含まれているので、多くの場合、鋼くずを溶解するだけでこれらの元素を本発明に規定する組成範囲に適合させることができる。鋼くずや再利用する鋳鉄には、上記炭素とケイ素以外に、ビスマス、アルミニウム、マンガンが含まれている場合がある。これら鋼くずや再利用する鋳鉄に、上記ビスマス等の元素が多く含まれている場合、上記ビスマス等の元素を添加することなく、本発明で規定する量のビスマスを含む黒心可鍛鋳鉄を製造することができる。窒素は、大気溶解を行うことで溶鋼中に含まれうるが、不足する場合には更に窒化物等の形態で添加してもよい。
【００６９】
上記の元素のうちビスマス及びアルミニウムは蒸気圧が高く、溶湯の表面から蒸発して失われやすい元素である。したがって、ビスマス及びアルミニウムについては、原料の溶解が始まって鋳造が完了するまでの間や、黒鉛化の過程において含有量が徐々に減少するので、その減少する量を予測して多めに含有することが好ましい。また、ビスマス及びアルミニウムについて、鋳物を鋳造する直前の溶湯に添加してもよい。具体的には、例えば、溶解設備から注湯用の取鍋に溶湯を出湯する際に、ビスマス及びアルミニウムを添加することが好ましい。上記鋳物の化学組成は、最終製品である黒心可鍛鋳鉄の化学組成とほぼ同じである。
【００７０】
原料を溶解して溶湯を準備するには、キュポラ又は電気炉などの公知の手段を使用することができる。本発明に係る黒心可鍛鋳鉄の製造方法において、炭素の含有量は２．０質量％よりも多いので、溶解に必要な温度は１４００℃を超えることはない。したがって、１４００℃を超える到達温度を有する大規模な溶解設備を必要としない。キュポラで溶解を行う場合、マンガンを不可避的不純物として多く含む原料を用いる場合がある。この場合、マンガンを添加することなく、本発明で規定する量のビスマスとマンガンを含む黒心可鍛鋳鉄を製造することができる。
【００７１】
本発明に係る黒心可鍛鋳鉄の製造方法は、鋳物を鋳造する工程を有する。本発明に係る製造方法において、鋳造に用いる鋳型には、鋳型砂を成形したものや金型などの公知の鋳型を使用することができる。
【００７２】
本発明に係る黒心可鍛鋳鉄の製造方法は、鋳物を２７５℃以上、４２５℃以下の温度で予備加熱する工程を有する。本明細書において「予備加熱」とは、鋳造された鋳物について、黒鉛化に先立って行われる低温度域での加熱処理をいう。また、本明細書で示す予備加熱の温度や後記する黒鉛化の温度は、鋳鉄の中心付近の温度である。予備加熱の温度が２７５℃以上、４２５℃以下のときは、塊状黒鉛がマトリクスの結晶粒界の位置に分散して存在しやすく、マトリクスの結晶粒度が粒度番号で８．０以上、１０．０以下であるような本発明に係る黒心可鍛鋳鉄の金属組織形成が形成され、黒鉛化時間の短縮の効果が得られる。よって、予備加熱の温度は２７５℃以上、４２５℃以下とする。前記予備加熱の温度は、好ましくは３００℃以上、より好ましくは３２０℃以上であり、好ましくは４２０℃以下、より好ましくは４１０℃以下である。予備加熱は、前記鋳造し、室温まで冷却して得られた鋳物に対して行う。鋳造後に冷却した鋳型をばらすことによって、鋳物が得られる。
【００７３】
本明細書において「鋳物を２７５℃以上、４２５℃以下の温度で予備加熱する」とは、鋳物の温度を２７５℃以上、４２５℃以下の温度範囲に含まれる一定の温度に保持する場合と、鋳物の温度を低温から高温に変化させる過程で２７５℃以上、４２５℃以下の温度範囲を通過する場合と、の双方を含むものとする。尚、どちらの場合にも、上記２７５℃以上、４２５℃以下の温度範囲内で、温度が低下することや上記の通り上昇することを許容し得る。
【００７４】
予備加熱において、鋳物の温度を上述の通り低温から高温に変化させる場合、２７５℃以上、４２５℃以下の温度範囲の平均昇温速度は、３．０℃／分以下であることが好ましく、より好ましくは２．８℃／分以下、更に好ましくは２．５℃／分以下である。
【００７５】
本発明に係る黒心可鍛鋳鉄の製造方法のように、黒鉛化前の鋳物に予備加熱を施した場合は、そうでない場合に比べて、粒度番号で８．０以上、１０．０以下の結晶粒が微細な金属組織を容易に形成することができる。その理由として、上述したメカニズムが考えられる。先に引用した特許文献３にも記載されているように、本発明における予備加熱の温度はセメンタイトの分解が始まる温度よりも低いので、予備加熱を行った後、黒鉛化の前の金属組織に黒鉛の析出のような明確な変化は認められない。上述したメカニズムの通り、予備加熱を行うことによって鋳物に金属組織学上の変化が生じ、その変化に起因して黒鉛化後に本発明に係る黒心可鍛鋳鉄の金属組織が形成されるものと推測される。
【００７６】
好ましい実施の形態において、本発明に係る黒心可鍛鋳鉄の製造方法は、予備加熱する工程において、鋳物を２７５℃以上、４２５℃以下の温度で予備加熱する時間が３０分以上、５時間以下である。予備加熱する時間が３０分以上のときは、予備加熱による効果が得られやすい傾向がある。予備加熱する時間が５時間以下のときは、黒鉛化と合せた合計の熱処理時間を短縮することができる。よって、予備加熱する時間は３０分以上、５時間以下が好ましい。予備加熱する時間のより好ましい上限は３時間以下である。
【００７７】
本発明に係る黒心可鍛鋳鉄の製造方法は、予備加熱の後、６８０℃を超える温度で鋳物を黒鉛化する工程を有する。前記予備加熱の後、予備加熱の温度から黒鉛化の温度まで昇温するか、室温まで一旦冷却させた後に黒鉛化の温度まで昇温すればよい。本発明に係る製造方法において、黒鉛化を行う手段には、ガス燃焼炉や電気炉などの公知の熱処理炉を使用することができる。
【００７８】
黒鉛化は黒心可鍛鋳鉄の製造方法に特有な工程である。黒鉛化の工程では、予備加熱後の製品を６８０℃を超え、さらにＡ１変態点に相当する７２０℃を超える温度に加熱することによってセメンタイトを分解して黒鉛を析出させるとともに、オーステナイトでなるマトリクスを冷却することによってフェライトに変態させ、鋳物に靱性を付与することができる。鋳物を黒鉛化する工程は、最初に行う第１段黒鉛化と、第１段黒鉛化の後に行う第２段黒鉛化とに分かれる。黒鉛化する工程は、好ましくは、９００℃を超える温度で加熱する第１段黒鉛化と、開始温度が７２０℃以上、８００℃以下であり、かつ完了温度が６８０℃以上、７２０℃以下である第２段黒鉛化とを含む。
【００７９】
第１段黒鉛化は、９００℃を超える温度域でオーステナイト中のセメンタイトを分解して黒鉛を析出させる工程である。第１段黒鉛化において、セメンタイトの分解によって生成した炭素は、塊状黒鉛の成長に寄与する。第１段黒鉛化を行う温度は９５０℃以上、１１００℃以下が好ましい。より好ましい温度範囲は９８０℃以上、１０３０℃以下である。
【００８０】
本発明に係る黒心可鍛鋳鉄の製造方法において、第１段黒鉛化を行う時間は、本発明の効果により従来技術に比べて大幅に短縮することができる。実際の時間は、焼鈍炉の大きさや、処理を行う鋳物の量などによって適宜定めることができる。第１段黒鉛化に必要な時間は、従来技術においては数時間以上を要していたのに対し、本発明においては長くても３時間、典型的には１時間以下で足り、条件によっては３０分を超えて４５分以下で完了させることも可能である。
【００８１】
第２段黒鉛化は、第１段黒鉛化を行う温度よりも低い温度域でパーライト中のセメンタイトを分解して黒鉛とフェライトを析出させる工程である。第２段黒鉛化は、塊状黒鉛の成長を促し、オーステナイトからフェライトへの変態を確実に行わせるために、第２段黒鉛化開始温度から第２段黒鉛化完了温度まで徐々に温度を低下させながら行うことが好ましい。第２段黒鉛化開始温度から第２段黒鉛化完了温度までの平均冷却速度は、１．５℃／分以下とすることがより好ましく、更に好ましくは１．０℃／分以下である。尚、塊状黒鉛の成長とフェライトへの変態の観点からは、上記平均冷却速度は遅いほど好ましいが、生産性確保の観点から、上記平均冷却速度の下限は０．２０℃／分程度とするのがよい。
【００８２】
第２段黒鉛化開始温度は７２０℃以上、８００℃以下が好ましい。第２段黒鉛化開始温度のより好ましい温度範囲は７４０℃以上、７８０℃以下である。第２段黒鉛化完了温度は６８０℃以上、７２０℃以下の温度で、第２段黒鉛化開始温度よりも低い温度が好ましい。第２段黒鉛化完了温度のより好ましい温度範囲は６９０℃以上、７１０℃以下である。
【００８３】
本発明に係る黒心可鍛鋳鉄の製造方法において、第２段黒鉛化を行う時間は、本発明の効果により従来技術に比べて大幅に短縮することができる。実際の時間は、焼鈍炉の大きさや、処理を行う鋳物の量などによって適宜定めることができる。第２段黒鉛化に必要な時間は、従来技術においては第１段黒鉛化と同様数時間以上を要していたのに対し、本発明においては長くても３時間、典型的には１時間以下で足り、条件によっては３０分を超えて４５分以下で完了させることも可能である。
【００８４】
好ましい実施の形態において、本発明に係る黒心可鍛鋳鉄の製造方法は、黒鉛化する工程において、鋳物を６８０℃を超える温度で黒鉛化する時間が合計で３０分以上、６時間以下である。本明細書において「鋳物を６８０℃を超える温度で黒鉛化する時間」とは、鋳物の温度を上記の第１黒鉛化の温度に保持する時間と、第２黒鉛化の温度に保持する時間との合計の時間である。上記黒鉛化する時間の合計は、５時間以下であることが好ましく、より好ましくは３時間以下である。上記時間は、鋳物の中心付近が上記温度範囲となってからの時間である。
【００８５】
本発明に係る黒心可鍛鋳鉄の製造方法は、上述した組織と化学組成を有する黒心可鍛鋳鉄を製造する方法である。本発明に係る黒心可鍛鋳鉄の製造方法で製造された黒心可鍛鋳鉄、特に黒鉛化する工程を経た後の黒心可鍛鋳鉄は、フェライトのマトリクスと、マトリクスに含まれる塊状黒鉛とを有し、上述した量のビスマスとマンガン、及び／又はアルミニウムと窒素を含み、マトリクスの結晶粒度が金属組織写真と結晶粒度標準図との比較によって数値化される粒度番号で８．０以上、１０．０以下である。また好ましい実施の形態において、塊状黒鉛の平均粒子径が１０マイクロメートル以上、４０マイクロメートル以下である。
【００８６】
＜その他＞
本発明に係る黒心可鍛鋳鉄の金属組織に対する合金組成及び製造方法の影響について説明する。
【００８７】
本発明に係る黒心可鍛鋳鉄は、フェライトのマトリクスと、マトリクスに含まれる塊状黒鉛とを有し、マトリクスの結晶粒度が金属組織写真と結晶粒度標準図との比較によって数値化される粒度番号で８．０以上、１０．０以下であることを金属組織の特徴として有している。また、（i）ビスマスを０．００５０質量％以上、０．１５質量％以下、及びマンガンを０．０２０質量％以上；並びに（ii）アルミニウムを０．００５０質量％以上、１．０質量％以下、及び窒素を０．００５０質量％以上；のうちの少なくとも一方を含むことを成分の特徴として有している。これらの特徴は、第１の実施形態における本発明を特定するために必要と認められる事項のうち最小限のものである。
【００８８】
上記の特徴を備えた黒心可鍛鋳鉄を生産するためには、製造方法に関して鋳物を２７５℃以上、４２５℃以下の温度で予備加熱する工程を有することが必要である。この条件は、本発明を実施可能とするために必要な条件である。また、合金組成に関して上述の通り（i）ビスマスを０．００５０質量％以上、０．１５質量％以下、及びマンガンを０．０２０質量％以上；並びに（ii）アルミニウムを０．００５０質量％以上、１．０質量％以下、及び窒素を０．００５０質量％以上；のうちの少なくとも一方を含むようにする。
【実施例】
【００８９】
＜第１の実施例＞
第１の実施例では、一定量以上のビスマスの有無と予備加熱の有無が組織に及ぼす影響について検討した。炭素を３．０質量％、ケイ素を１．５質量％、鉄及び不可避的不純物を残部として含有するように配合された溶湯を７００ｋｇだけ取鍋に分注し、ビスマスを２１０ｇ（０．０３０質量％）添加、攪拌した後、直ちに鋳型に注湯して鋳物を鋳造した。得られた鋳物には、上記量の炭素とケイ素の他、ビスマスが０．０１質量％と、原料に由来するマンガンが０．３５質量％含まれていた。【００９０】
次に、鋳造した鋳物を４００℃で１時間予備加熱した後室温まで冷却し、室温から９８０℃まで１．５時間かけて昇温して１時間保持し、第１段黒鉛化を行った。以下、第２〜６の実施例においても、予備加熱を行った場合は、予備加熱した後室温まで冷却し、室温から黒鉛化の温度まで１．５時間から２時間までの時間をかけて昇温させた。続いて、鋳物の温度を７６０℃まで冷却した後、７６０℃から７２０℃までを１時間かけて冷却しながら第２段黒鉛化を行い、実施例１の黒心可鍛鋳鉄の試料を作製した。
尚、第１〜６の実施例において、鋳物の温度は熱電対を用いて測定した。該測定は、鋳物の中心付近に熱電対の温度検知部を配設して行った。【００９１】
得られた試料の切断面を研磨し、粒界をナイタールでエッチングした後、光学顕微鏡で切断面の金属組織を観察し、光学顕微鏡に設置されたＣＣＤカメラで金属組織写真を撮影した。撮影された金属組織写真を図１に示す。図１に示されたスケールバーの長さは２００マイクロメートルである。尚、第１〜６の実施例において、いずれの例も、全組織に占めるフェライトの面積比は８０％以上であった。【００９２】
図１に示すように、実施例１の黒心可鍛鋳鉄の金属組織では、多くの塊状黒鉛がマトリクスの２つのフェライト結晶粒の間の結晶粒界の位置に存在するか、又は３つのフェライト結晶粒の粒界三重点の位置に存在するか、これらのいずれかの位置に存在していた。塊状黒鉛がマトリクスの４つ以上の結晶粒界にまたがって存在することはほとんどなかった。【００９３】
また、塊状黒鉛がマトリクスの一部の結晶粒の位置に偏って存在するのでなく、マトリクスの多くの結晶粒の位置に万遍なく存在していた。マトリクスの多くの結晶粒において、その結晶粒と周囲の結晶粒との間の結晶粒界の位置に塊状黒鉛が存在し、結晶粒界の位置に塊状黒鉛が存在しない結晶粒は少数であった。すなわち、塊状黒鉛がマトリクスの結晶粒界の位置に分散して存在していた。【００９４】
次に、図１に示す金属組織写真と非特許文献１の結晶粒度標準図との比較によって、フェライトのマトリクスの結晶粒度を測定した。比較に際しては、金属組織写真に含まれる塊状黒鉛の部分は無視し、フェライトのマトリクスの結晶粒界のサイズのみに着目して比較を行った。その結果、マトリクスの結晶粒度は粒度番号で９．５であった。【００９５】
次に、図１に示す金属組織写真の画像データを画像処理ソフトウェア（株式会社イノテック製、Ｑｕｉｃｋ  Ｇｒａｉｎ  Ｐａｄ＋）を用いて二値化した後、塊状黒鉛の粒子径及び粒子数を測定した。測定に際しては、金属組織に含まれる塊状黒鉛以外の微量不純物を誤って測定しないように、粒径が１０マイクロメートル以下の析出物は測定の対象から除外した。測定の結果得られた塊状黒鉛の平均粒子径は１５．１マイクロメートル、断面積１平方ミリメートルあたりの塊状黒鉛の粒子数は１０２３個であった。【００９６】
＜比較例１＞
第１の実施例で鋳造した鋳物と同一条件で鋳造した鋳物を、予備加熱を行うことなく室温から９８０℃まで５時間かけて昇温して３時間保持し、第１段黒鉛化を行った。続いて、鋳物の温度を７６０℃まで冷却した後、７６０℃から７２０℃までを３時間かけて冷却しながら第２段黒鉛化を行い、比較例１の黒心可鍛鋳鉄の試料を作製した。実施例１と同様の方法によって比較例１の試料について撮影された金属組織写真を図２に示す。【００９７】
図２に示すように、比較例１の黒心可鍛鋳鉄の金属組織では、多くの塊状黒鉛が大きな塊を形成し、塊状黒鉛の中にはマトリクスの４つ以上の結晶粒界にまたがって存在しているものもあった。また、多くの塊状黒鉛が、マトリクスの一部の結晶粒の位置に偏って存在し、結晶粒界の位置に塊状黒鉛が存在しない結晶粒が多数見られた。【００９８】
次に、第１の実施例と同じ方法でフェライトのマトリクスの結晶粒度を測定したところ、マトリクスの結晶粒度は粒度番号で７．５であった。また、第１の実施例と同じ方法で計測した塊状黒鉛の平均粒子径は２５．２マイクロメートル、断面積１平方ミリメートルあたりの粒状黒鉛の粒子数は３５２個であった。【００９９】
＜比較例２＞
第１の実施例で準備した溶湯と同じ溶湯を７００ｋｇだけ取鍋に分注し、他の元素を添加することなく直ちに鋳型に注湯して鋳物を鋳造した。この場合、鋳物中のビスマス、アルミニウム及び窒素は、いずれも本発明で規定する範囲を下回っていた。次に、鋳造した鋳物を、予備加熱を行うことなく室温から９８０℃まで５時間かけて昇温して３時間保持し、第１段黒鉛化を行った。続いて、鋳物の温度を７６０℃まで冷却した後、７６０℃から７２０℃まで３時間かけて冷却しながら第２段黒鉛化を行い、比較例２の黒心可鍛鋳鉄の試料を作製した。実施例１と同様の方法によって比較例２の試料について撮影された金属組織写真を図３に示す。【０１００】
図３に示すように、比較例２の黒心可鍛鋳鉄の金属組織では、多くの塊状黒鉛が巨大な塊を形成し、中にはマトリクスの結晶粒径の大きさを超える粒子径を有する塊状黒鉛も存在した。また、多くの塊状黒鉛がマトリクスの４つ以上の結晶粒界にまたがって存在していた。多くの塊状黒鉛が、マトリクスの一部の結晶粒の位置に偏って存在し、結晶粒界の位置に塊状黒鉛が存在しない結晶粒が多数見られた。第１の実施例と同じ方法でフェライトのマトリクスの結晶粒度を測定したところ、マトリクスの結晶粒度は粒度番号で７．０であった。また、第１の実施例と同じ方法で塊状黒鉛の平均粒子径と断面積１平方ミリメートルあたりの粒状黒鉛の粒子数を計測したところ、塊状黒鉛の平均粒子径は４８．３マイクロメートル、断面積１平方ミリメートルあたりの粒状黒鉛の粒子数は７３個であった。【０１０１】
上述の第１の実施例によれば、ビスマスとマンガンを一定量以上併せて含有し、黒鉛化の前に予備加熱を行った本発明に係る黒心可鍛鋳鉄は、塊状黒鉛がマトリクスの結晶粒界の位置に分散して存在し、マトリクスの結晶粒度が金属組織写真と結晶粒度標準図との比較によって数値化される粒度番号で８．０以上、１０．０以下である本発明に係る黒心可鍛鋳鉄に固有の金属組織が形成されることがわかる。また、この金属組織は、わずか１時間という短時間の予備加熱を行うことによって形成することができ、それによって黒鉛化に要する時間を従来技術に比べて大幅に短縮できることがわかる。【０１０２】
＜第２の実施例＞
第２の実施例では、ビスマスとマンガン及び／又はアルミニウムと窒素の含有量が組織に及ぼす影響について検討した。炭素を３．０質量％、ケイ素を１．５質量％、鉄及び不可避的不純物を残部として含有するように配合された溶湯を７００ｋｇだけ取鍋に分注し、表１に示す添加元素を添加、攪拌した後、直ちに鋳型に注湯して実施例２及び３の鋳物を鋳造した。比較例３の鋳物については添加元素を添加しなかった。尚、これらの鋳物には、更に、原料に由来する、マンガンが０．３５質量％と不溶性窒素が０．００７質量％が含まれていた。また鋳物には、添加元素を意図的に添加しない場合でも、下記表１の合金組成に示す量の、原料に起因するビスマス、アルミニウム、ボロンがそれぞれ含まれていた。上記不溶性窒素の量は、電解抽出法によって測定した。ビスピラゾロン吸光光度法で測定した可溶性窒素量はおよそ０．００３質量％であり、上記可溶性窒素と上記不溶性窒素を合わせたトータルの窒素量はおよそ０．０１質量％であった。【０１０３】
次に、鋳造した鋳物を４００℃で５時間予備加熱した後、９８０℃まで昇温して３時間保持し、第１段黒鉛化を行った。続いて、鋳物の温度を７６０℃まで冷却した後、７６０℃から７２０℃までを３時間かけて冷却しながら第２段黒鉛化を行い、黒心可鍛鋳鉄の試料を作製した。得られた試料の合金組成について化学分析を行った。分析値のうち、残部の鉄及び不可避的不純物を除く元素の分析値を表１に示す。【０１０４】
【表１】
2018180424.tif 000004
【０１０５】
次に、得られた試料の切断面を研磨し、粒界をナイタールでエッチングした後、光学顕微鏡で切断面の金属組織を観察した。塊状黒鉛の分布状態を評価した結果と、第１の実施例と同じ方法でマトリックスの結晶粒度を粒度番号で測定した結果を、それぞれ表２に示す。表２で「ＹＥＳ」と記載されている実施例２及び実施例３の試料では、塊状黒鉛がマトリクスの結晶粒界の位置に分散して存在していた。表２で「ＮＯ」と記載されている比較例３の試料では、多くの塊状黒鉛がマトリクスの４つ以上の結晶粒界にまたがって存在していた。また、多くの塊状黒鉛がマトリクスの一部の結晶粒の位置に偏って存在し、結晶粒界の位置に塊状黒鉛が存在しない結晶粒が多数見られた。【０１０６】
【表２】
2018180424.tif 000005
【０１０７】
次に、黒心可鍛鋳鉄の試料から引張強度試験用の試験片を切り出し、引張強度試験機を用いて試験片の引張強度を測定した。得られた引張強度及び伸びの値をそれぞれ表２に示す。上述の第２の実施例によれば、ビスマスとマンガン、及び／又はアルミニウムと窒素を一定量以上含む実施例２及び３の黒心可鍛鋳鉄の試料では、塊状黒鉛がマトリクスの結晶粒界の位置に分散して存在し、マトリクスの結晶粒度が金属組織写真と結晶粒度標準図との比較によって数値化される粒度番号で８．０以上、１０．０以下である本発明に固有の金属組織を形成できることがわかる。また、これらの試料では、ビスマスやアルミニウムを添加していない比較例３の試料に比べて引張強度試験における伸びが増加することがわかる。【０１０８】
＜第３の実施例＞
第３の実施例では特に、ビスマスとマンガン及び／又はアルミニウムと窒素の含有と、ボロンの含有が組織に及ぼす影響について検討した。炭素を２．７質量％、ケイ素を１．１質量％、鉄及び不可避的不純物を残部として含有するように配合された溶湯を７００ｋｇだけ取鍋に分注し、表３に示す添加元素を添加、攪拌した後、直ちに鋳型に注湯して実施例４乃至６及び比較例４の鋳物を鋳造した。比較例５の鋳物については添加元素を添加しなかった。尚、得られた鋳物にはいずれも、下記表１に示す元素の他、原料に由来するマンガンと窒素が、本発明で規定する範囲内で含まれていたと推測される。【０１０９】
次に、鋳造した鋳物を４００℃で５時間予備加熱した後、９８０℃まで昇温して３時間保持し、第１段黒鉛化を行った。続いて、鋳物の温度を７６０℃まで冷却した後、７６０℃から７２０℃までを３時間かけて冷却しながら第２段黒鉛化を行い、黒心可鍛鋳鉄の試料を作製した。【０１１０】
得られた試料の合金組成について化学分析を行った。分析値のうち、残部の鉄及び不可避的不純物を除く元素の分析値を表３に示す。【０１１１】
【表３】
2018180424.tif 000006
【０１１２】
次に、得られた試料の切断面を研磨し、粒界をナイタールでエッチングした後、光学顕微鏡で切断面の金属組織を観察した。塊状黒鉛の分布状態を評価した結果と、第１の実施例と同じ方法でマトリックスの結晶粒度を粒度番号で測定した結果を、それぞれ表４に示す。また、得られた試料から引張強度試験用の試験片を切り出し、引張強度試験機を用いて試験片の引張強度を測定した。得られた引張強度及び伸びの値をそれぞれ表４に示す。【０１１３】
【表４】
2018180424.tif 000007
【０１１４】
上述の第３の実施例によれば、ビスマスとマンガン、及び／又はアルミニウムと窒素を一定量以上含む実施例４乃至６の黒心可鍛鋳鉄の試料では、塊状黒鉛がマトリクスの結晶粒界の位置に分散して存在し、マトリクスの結晶粒度が金属組織写真と結晶粒度標準図との比較によって数値化される粒度番号で８．０以上、１０．０以下である本発明に固有の金属組織を形成できることがわかる。また、これらの試料では、ビスマスやアルミニウムを添加していない比較例４及び５の試料に比べて引張強度試験における伸びが増加することがわかる。また、ボロンの単独添加では結晶粒の微細化効果がないことがわかる。【０１１５】
＜第４の実施例＞
第４の実施例では、鋳物の大きさと予備加熱の条件が組織に及ぼす影響について検討した。炭素を３．０質量％、ケイ素を１．５質量％、鉄及び不可避的不純物を残部として含有するように配合された溶湯を７００ｋｇだけ取鍋に分注し、ビスマスを２１０ｇ（０．０３０質量％）添加、攪拌した後、直ちに表５に示す公称径を有するエルボの形状の鋳物継手の鋳型に注湯して、実施例７乃至１０の鋳物継手を鋳造した。得られた鋳物には、上記量の炭素とケイ素の他、ビスマスが０．０１質量％と、原料に由来するマンガンが０．３５質量％含まれていた。【０１１６】
【表５】
2018180424.tif 000008
【０１１７】
次に、鋳造した鋳物を表５に示す温度及び時間で予備加熱した後、９８０℃まで昇温して１時間保持し、第１段黒鉛化を行った。続いて、実施例７〜９では、鋳物継手の温度を７６０℃まで冷却した後、７６０℃から７２０℃までを１時間かけて冷却しながら第２段黒鉛化を行い、黒心可鍛鋳鉄の試料を作製した。実施例１０では、第１段黒鉛化において９８０℃で１．５時間保持し、かつ７６０℃から７２０℃までを１．５時間かけて冷却しながら第２段黒鉛化を行った。【０１１８】
得られた鋳物継手の試料の胴部から採取した試験片の切断面を研磨し、粒界をナイタールでエッチングした後、光学顕微鏡で切断面の金属組織を観察した。塊状黒鉛の分布状態を評価した結果と、第１の実施例と同じ方法でマトリックスの結晶粒度を粒度番号で測定した結果を、それぞれ表５に示す。【０１１９】
上述の第４の実施例によれば、実施例７〜９に示される通り、３５０℃又は４００℃で予備加熱する時間が３０分又は６０分と短い場合であっても、短時間で黒鉛化を完了することができる。また実施例７〜９では、塊状黒鉛がマトリクスの結晶粒界の位置に分散して存在し、マトリクスの結晶粒度が金属組織写真と結晶粒度標準図との比較によって数値化される粒度番号で８．０以上、１０．０以下である本発明に固有の金属組織を形成できることがわかる。また、実施例１０の大型の鋳物継手では、４００℃で予備加熱する時間を１８０分とし、第１段黒鉛化及び第２段黒鉛化をそれぞれ１．５時間かけて行うことによって、塊状黒鉛がマトリクスの結晶粒界の位置に分散して存在し、マトリクスの結晶粒度が粒度番号で８．５である本発明に固有の金属組織を形成できることがわかる。【０１２０】
＜第５の実施例＞
第５の実施例では、原料に由来する元素の影響を排除する目的で、鉄の原料として高純度の電解鉄を使用し、炭素を２．７質量％、ケイ素を１．２質量％、マンガンを０．３０質量％、鉄を残部として含有するように配合された溶湯を１００ｋｇ溶解した。得られた溶湯から５０ｋｇだけ取鍋に分注し、ビスマスを１５ｇ添加、攪拌した後、直ちに鋳型に注湯して実施例１１の鋳物を鋳造した。また、残りの溶湯５０ｋｇを取鍋に分注し、ビスマスを３０ｇ添加、攪拌した後、直ちに鋳型に注湯して実施例１２の鋳物を鋳造した。尚、得られた鋳物にはいずれも、上記量の炭素、ケイ素、及びマンガンが含まれていた。また、得られた鋳物にはいずれも、ビスマスが本発明で規定する範囲内で含まれていたと推測される。【０１２１】
次に、鋳造した鋳物を４００℃で１時間予備加熱した後、９８０℃まで昇温して１時間保持し、第１段黒鉛化を行った。続いて、鋳物の温度を７６０℃まで冷却した後、７６０℃から７２０℃までを１時間かけて冷却しながら第２段黒鉛化を行い、実施例１１及び１２の黒心可鍛鋳鉄の試料を作製した。【０１２２】
得られた試料の切断面を研磨し、粒界をナイタールでエッチングした後、光学顕微鏡で切断面の金属組織を観察したところ、塊状黒鉛がマトリクスの結晶粒界の位置に分散して存在していた。試料の金属組織を撮影した金属組織写真と非特許文献１の結晶粒度標準図との比較によって、フェライトのマトリクスの結晶粒度を測定した結果を表６に示す。【０１２３】
【表６】
2018180424.tif 000009
【０１２４】
＜比較例７＞
比較例７では、上記実施例１１及び１２と異なりマンガンを含まない試料を作製した。詳細には、鉄の原料として高純度の電解鉄を使用し、炭素を２．７質量％、ケイ素を１．２質量％、鉄を残部として含有するように配合された溶湯を５０ｋｇ溶解した。得られた溶湯を取鍋に注湯し、ビスマスを１５ｇ添加、攪拌した後、直ちに鋳型に注湯して比較例７の鋳物を鋳造した。得られた鋳物には、上記量の炭素とケイ素が含まれ、マンガンの含有量は本発明で規定する範囲を下回っていた。また、ビスマスが本発明で規定する範囲内で含まれていたと推測される。次に、鋳造した鋳物を４００℃で１時間予備加熱した後、９８０℃まで昇温して３時間保持し、第１段黒鉛化を行った。続いて、鋳物の温度を７６０℃まで冷却した後、７６０℃から７２０℃までを３時間かけて冷却しながら第２段黒鉛化を行い、比較例７の黒心可鍛鋳鉄の試料を作製した。【０１２５】
得られた試料の金属組織を観察したところ、多くの塊状黒鉛が巨大な塊を形成し、中にはマトリクスの結晶粒径の大きさを超える粒子径を有する塊状黒鉛も存在した。試料の金属組織を撮影した金属組織写真と非特許文献１の結晶粒度標準図との比較によって、フェライトのマトリクスの結晶粒度を測定した結果を上記表６に示す。【０１２６】
上述の第５の実施例によれば、実施例１１及び１２の通り、マンガンとビスマスの双方を所定量含有し、かつ黒鉛化の前に予備加熱を行って得られた本発明に係る黒心可鍛鋳鉄は、本発明に係る黒心可鍛鋳鉄に固有の金属組織が形成されていた。すなわち、塊状黒鉛がマトリクスの結晶粒界の位置に分散して存在し、マトリクスの結晶粒度が、金属組織写真と結晶粒度標準図との比較によって数値化される粒度番号で８．０以上、１０．０以下であった。一方、比較例７の通り、規定量のビスマスのみを含み、原料に由来するマンガンを含まずマンガン量が本発明で規定する範囲に満たない場合には、本発明に係る黒心可鍛鋳鉄に固有の金属組織を有さず、実施例に比べて長時間の黒鉛化処理が必要となることがわかる。【０１２７】
＜第６の実施例＞
第６の実施例では、原料に由来する元素の影響を排除する目的で、鉄の原料として高純度の電解鉄を使用し、炭素を２．９質量％、ケイ素を１．３質量％、マンガンを０．７質量％、窒素を０．０２質量％、鉄を残部として含有するように配合された溶湯を５０ｋｇ溶解した。上記マンガンの添加には窒化マンガンを使用した。得られた溶湯を取鍋に分注し、アルミニウム５０ｇとビスマス１５ｇをそれぞれ添加、攪拌した後、直ちに鋳型に注湯して実施例１３の鋳物を鋳造した。鋳物の合金組成の分析値を表７に示す。次に、鋳造した鋳物を４００℃で５時間予備加熱した後、９８０℃まで昇温して１時間保持し、第１段黒鉛化を行った。続いて、鋳物の温度を７６０℃まで冷却した後、７６０℃から７２０℃までを１時間かけて冷却しながら第２段黒鉛化を行い、実施例１３の黒心可鍛鋳鉄の試料を作製した。【０１２８】
得られた試料の切断面を研磨し、粒界をナイタールでエッチングした後、光学顕微鏡で切断面の金属組織を観察したところ、塊状黒鉛がマトリクスの結晶粒界の位置に分散して存在していた。試料の金属組織を撮影した金属組織写真と非特許文献１の結晶粒度標準図との比較によって、フェライトのマトリクスの結晶粒度を測定した。また、第１の実施例と同じ方法で塊状黒鉛の平均粒子径及び粒子数を測定した。得られた結果を表７に示す。実施例１３では、塊状黒鉛が微細化した本発明に係る黒心可鍛鋳鉄に固有の金属組織を短時間で形成することができた。【０１２９】
【表７】
2018180424.tif 000010
【０１３０】
＜比較例８＞
実施例１３で鋳造した鋳物と同一の鋳物を、予備加熱することなく室温から９８０℃まで昇温して８時間保持し、第１段黒鉛化を行った。続いて、鋳物の温度を７６０℃まで冷却した後、７６０℃から７２０℃までを８時間かけて冷却しながら第２段黒鉛化を行い、比較例８の黒心可鍛鋳鉄の試料を作製した。試料の金属組織の評価結果を表７に示す。予備加熱を行わなかった比較例８の試料では、長時間の黒鉛化処理を行っても黒鉛化が完了せず、パーライト組織が残留していた。【０１３１】
＜比較例９＞
マンガンの添加に窒化マンガンでなくフェロマンガンを使用した他は、実施例１３及び比較例８と同じ方法で鋳物を鋳造した。次に、鋳造した鋳物を実施例１３と同じ条件で熱処理を行い、比較例９の試料を作製した。試料の金属組織の評価結果を表７に示す。比較例９の試料では、短時間の黒鉛化処理で黒鉛化が完了しているものの、結晶粒度は粗く、本発明に係る黒心可鍛鋳鉄に固有の金属組織を有していなかった。【０１３２】
＜比較例１０＞
比較例９で鋳造した鋳物と同一の鋳物を、予備加熱することなく室温から９８０℃まで昇温して８時間保持し、第１段黒鉛化を行った。続いて、鋳物の温度を７６０℃まで冷却した後、７６０℃から７２０℃までを８時間かけて冷却しながら第２段黒鉛化を行い、比較例１０の黒心可鍛鋳鉄の試料を作製した。金属組織の評価結果を表７に示す。比較例１０の試料では、長時間の黒鉛化処理を行っても黒鉛化が完了せず、パーライト組織が残留していた。【０１３３】
上述の第５の実施例によれば、アルミニウム及び窒素を同時に規定量含有する場合には、アルミニウムのみを含有し窒素の含有量が比較的少ない場合に比べ、短時間の黒鉛化処理によって黒鉛化が完了することが分かる。可溶性の窒素は一般に黒鉛化を阻害する元素して知られているが、本発明において窒素は、アルミニウムと共存する場合には、むしろ黒鉛化を促進する元素して作用する。一定量以上の窒素とアルミニウムが共存し、かつ予備加熱を行った場合に黒鉛化が促進される理由は、上述の通り、予備加熱の温度域において窒素がアルミニウムと結合して微細な窒化アルミニウムを形成し、それが核となって黒鉛の析出を促進するためであると推測される。【０１３４】
本出願は、日本国特許出願、特願２０１７−０６１６８０号を基礎出願とする優先権主張を伴う。特願２０１７−０６１６８０号は参照することにより本明細書に取り込まれる。
【図１】
2018180424.tif 000011
【図２】
2018180424.tif 000012
【図３】
2018180424.tif 000013
【国際調査報告】
2018180424.tif 000014
2018180424.tif 000015